(57)【要約】      （修正有）【課題】  柔軟性が高く、湿熱時においても密着性良好で、剥がれ、発泡が生じることなく、しかも近赤外線吸収剤を安定に含有することができる近赤外線吸収フィルム用バインダー樹脂を提供する。【解決手段】  次のモノマー（Ａ）〜（Ｄ）  （Ａ）ラウリルメタクリレートおよび／または２−エチルヘキシル        メタクリレート                                        １０〜３０質量％  （Ｂ）メタクリル酸                                            １〜１０質量％  （Ｃ）メチルメタクリレート                                  ５０〜８８質量％  （Ｄ）シクロオレフィン環含有モノマー                          １〜３０質量％を共重合して得られる、Ｔｇ−１０〜７０℃、重量平均分子量２０〜５０万の近赤外線吸収フィルム用バインダー樹脂。【選択図】  なし【特許請求の範囲】
【請求項１】
次のモノマー（Ａ）〜（Ｄ）
（Ａ）ラウリルメタクリレートおよび／または２−エチルヘキシル
メタクリレート                                        １０〜３０質量％
（Ｂ）メタクリル酸                                            １〜１０質量％
（Ｃ）メチルメタクリレート                                  ５０〜８８質量％
（Ｄ）シクロオレフィン環含有モノマー                          １〜３０質量％
を共重合して得られる、Ｔｇ−１０〜７０℃、重量平均分子量２０万〜５０万の近赤外線吸収フィルム用バインダー樹脂。
【請求項２】
モノマー（Ｄ）が、ジシクロペンタニルメタクリレート、シクロヘキシルメタクリレート、メチルシクロヘキシルメタクリレート、シクロドデシルメタクリレート、ｔ−ブチルシクロヘキシルメタクリレートおよびイソブチルシクロヘキシルメタクリレートから選ばれたモノマーの一種または二種以上である請求項１記載の近赤外線吸収フィルム用バインダー樹脂。
【発明の詳細な説明】
【技術分野】
【０００１】
本発明は、近赤外線吸収フィルム用バインダー樹脂に関し、更に詳細には、プラズマディスプレイパネルなどの近赤外線を放出するデバイスの表面や、建物のガラスに貼付し、近赤外線を吸収する近赤外線吸収フィルムに使用される近赤外線吸収フィルム用バインダー樹脂に関する。
【背景技術】
【０００２】
近年、プラズマディスプレイパネルや、液晶パネルを利用した薄型テレビが普及されつつある。このうち、プラズマディスプレイパネルは、大型の薄型テレビに有利に使用されているが、このものは、近赤外線（以下、「ＮＩＲ」という）を不要輻射として放出するという問題があり、テレビのリモコンなど周辺機器の誤作動を招くという問題があった。
【０００３】
このＮＩＲを有効に遮蔽し、可視光のみを透過させるために、近赤外線吸収フィルム（ＮＩＲフィルム）が使用されている。このＮＩＲフィルムは、色素等のＮＩＲ吸収剤をマトリックス樹脂中に均一分散させ、これを透明プラスチックフィルム上に塗布することによって得られるものであるが、以下のような問題があった。
【０００４】
すなわち、ＮＩＲフィルムのマトリックス樹脂として、ポリエステル系、メタクリル系等の透明性が高く、かつ染料安定性の高いものを使用した場合、このものはガラス転移点温度（Ｔｇ）が高く、柔軟性に劣るため、クラックや基材への密着性（浮き、ハガレ）の問題が生じるという欠点があった。また、機能性フィルムとして多層化する必要があるため、粘着材層をさらに積層する必要があるという問題もあった。
【０００５】
一方、柔軟性が高く、粘着剤層の積層不要な低Ｔｇバインダー樹脂を使用し、その粘着剤層にＮＩＲ染料を添加することも行われていたが、染料安定性が悪化し、近赤外線吸収能が低下し、樹脂が着色するという問題が生じていた。
【０００６】
最近、染料耐久性の良好なバインダー樹脂として、いくつかのものが報告されている。例えば、染料退色が少なく、湿熱時の発泡、白濁、ハガレが抑制されたＮＩＲフィルム用バインダー樹脂として、（メタ）アクリル系モノマーと脂環構造含有モノマーを共重合したものが報告されている（特許文献１）。しかし、本文献の実施例中での染料濃度が低く、その評価温度も６０℃と低いため、十分な性能が得られていないものと考えられる。
【０００７】
また、特許文献２の実施例には、染料の安定性が高く、基材密着性の良好なＮＩＲフィルム用バインダー樹脂として、（メタ）アクリル系モノマーと脂環構造含有モノマーを共重合したアクリル系ポリマーにＭＭＡホモポリマーをブレンドしたものが記載されている。しかし、本発明者らの確認したところでは、このものも特許文献１と同様、染料の安定性、基材密着性が十分ではないものであった。
【０００８】
更に、２−エチルヘキシルアクリレート、メタクリル酸、メチルメタクリレートおよびシクロヘキシルメタクリレートを共重合したＮＩＲフィルム用バインダー樹脂も、特許文献３の合成例１に開示されている。しかし、このものは、数平均分子量が５,８００と小さいため、含まれるＮＩＲ吸収剤である色素の褪色性を上げる働きは弱いと判断されるものである。
【０００９】
更にまた、特許文献４には、ＮＩＲフィルム用バインダー樹脂の構成モノマーとして、ラウリルメタクリレート、２−エチルヘキシルメタクリレート、メタクリル酸、メチルメタクリレート、シクロヘキシルメタクリレート等が例示されている。しかし、このものはフッ素系重合体を必須構成成分として含むものであり、フッ素重合体を含まない場合は、クラック発生や、塗膜の色彩変化などの問題が生じることが、第１６頁の表２に示されている。
【００１０】
【特許文献１】特開２００４−１８２７９３
【特許文献２】特開２００５−２３９９９９
【特許文献３】特開２００２−２４９７２１
【特許文献４】特開２００４−１１５７１８
【発明の開示】
【発明が解決しようとする課題】
【００１１】
従って、本発明の課題は、柔軟性が高く、湿熱時においても密着性良好で、剥がれ、発泡が生じることなく、しかもＮＩＲ吸収剤の褪色を防ぎ、安定に含有することができるＮＩＲ用バインダー樹脂を提供することである。
【課題を解決するための手段】
【００１２】
本発明者らは、上記課題を解決すべく、種々のポリマーをブレンドし、その接着性や、各種ＮＩＲ吸収用染料に対する、特に湿熱条件下での褪色抑制作用を検索していたところ、特定のモノマーを共重合させて得られる（メタ）アクリル系コポリマーは、接着性、柔軟性が優れ、温湿条件下でも基材からの剥がれや、ふくれが発生せず、ＮＩＲ吸収用染料の褪色防止性にも優れたものであることを見出し、本発明を完成した。
【００１３】
すなわち本発明は、次のモノマー（Ａ）〜（Ｄ）
（Ａ）ラウリルメタクリレートおよび／または２−エチルヘキシル
メタクリレート                                        １０〜３０質量％
（Ｂ）メタクリル酸                                            １〜１０質量％
（Ｃ）メチルメタクリレート                                  ５０〜８８質量％
（Ｄ）シクロオレフィン環含有モノマー                          １〜３０質量％
を共重合して得られる、Ｔｇ−１０〜７０℃、重量平均分子量２０万〜５０万のＮＩＲフィルム用バインダー樹脂である。
【発明の効果】
【００１４】
本発明のＮＩＲフィルム用バインダー樹脂は、特定のモノマー組成でＴｇを低くしているため、Ｔｇが比較的低いにも拘わらず、湿熱時においても密着性良好で、剥がれ、発泡が生じないものであり、また、染料の耐退色性も良好なものである。
【発明を実施するための最良の形態】
【００１５】
本発明のＮＩＲフィルム用バインダー樹脂は、次のモノマー（Ａ）〜（Ｄ）を常法に従って共重合して得られる、Ｔｇ−１０〜７０℃、重量平均分子量２０万〜５０万のものである。
（Ａ）ラウリルメタクリレートおよび／または２−エチルヘキシル
メタクリレート                                        １０〜３０質量％
（Ｂ）メタクリル酸                                            １〜１０質量％
（Ｃ）メチルメタクリレート                                  ５０〜８８質量％
（Ｄ）シクロオレフィン環含有モノマー                          １〜３０質量％
【００１６】
上記モノマーのうち、モノマー（Ａ）は、共重合物のＴｇを下げるととに柔軟性を高める作用を有するものである。このモノマー（Ａ）としては、ラウリルメタクリレートまたは２−エチルヘキシルメタクリレートを単独で使用しても、また、これらを組み合わせて使用してもよい。これらのモノマー（Ａ）を使用することにより、得られる共重合物の柔軟性を向上させながら、基材への密着性を高め、更に染料を安定に保持できるのであり、ここで用いるモノマーを他の近似するモノマー、例えば、２−エチルヘキシルメタクリレートを２−エチルヘキシルアクリレートに代えても同様な効果を得ることはできない。
【００１７】
また、モノマー（Ｂ）は、共重合物の柔軟性を高めるとともに、例えば、ＰＥＴのようなフィルム基材との密着性を強める作用を有するものであり、モノマー（Ｃ）は、バインダー樹脂の主体となるものである。
【００１８】
更に、モノマー（Ｄ）であるシクロオレフィン環含有モノマーは、共重合物の極性を上げ、密着性を高める作用を行うものである。このモノマー（Ｄ）の例としては、ジシクロペンタニルメタクリレート、シクロヘキシルメタクリレート、メチルシクロヘキシルメタクリレート、シクロドデシルメタクリレート、ｔ−ブチルシクロヘキシルメタクリレート、イソブチルシクロヘキシルメタクリレート等が挙げられる。
【００１９】
本発明の、上記モノマー（Ａ）から（Ｄ）により得られる共重合物（以下、「本発明重合物」という）の製造は、既に公知の方法により実施することができる。すなわち、上記した量のモノマー（Ａ）ないし（Ｄ）および必要により他の重合性成分を反応器に取った後、光または熱により重合を行うことによって得られる。本発明重合物を得るための重合方法としては、溶液重合、懸濁重合、乳化重合、分散重合、塊状重合等、公知の重合方法が用いられるが、中でも、溶液重合によることが好ましい。
【００２０】
上記方法において使用される反応開始剤としては、過酸化物系開始剤、アゾ系開始剤などの熱重合開始剤やアセトフェノン系開始剤、ベンゾインエーテル系開始剤、ケタール系開始剤などの光重合開始剤を使用することができる。
【００２１】
より具体的に熱重合開始剤としては、過硫酸カリウム、過硫酸アンモニウムなどの過硫酸塩、ジ（２−エチルヘキシル）パーオキシジカーボネート、ジ（４−ｔ−ブチルシクロヘキシル）パーオキシジカーボネート、ジ−ｓｅｃ−ブチルパーオキシジカーボネート、ｔ−ブチルパーオキシベンゾエート、ｔ−ブチルパーオキシネオデカノエート、ｔ−ヘキシルパーオキシピバレート、ｔ−ブチルパーオキシピバレート、ジラウロイルパーオキシド、ジ−ｎ−オクタノイルパーオキシド、１,１,３,３−テトラメチルブチルパーオキシ−２−エチルヘキサノエート、ジ（４−メチルベンゾイル）パーオキシド、１,１−ジ（ｔ−ヘキシルパーオキシ）シクロヘキサン、ジベンゾイルパーオキシド（ＢＰＯ）、１,１−ビス（ｔ−ブチルパーオキシ）３,３,５−トリメチルシクロヘキサン、１,１−ビス（ｔ−ブチルパーオキシ）シクロドデカン、ｔ−ブチルパーオキシイソブチレート、ｔ−ブチルハイドロパーオキシド、ジ−ｔ−ブチルハイドロパーオキシド、ジクミルパーオキシド、過酸化水素等の過酸化物系開始剤；２,２'−アゾビスイソブチロニトリル、２,２'−アゾビス（４−メトキシ−２,４−ジメチルバレロニトリル）、２,２'−アゾビス（２、４−ジメチルバレロニトリル）、２,２'−アゾビス（２−メチルブチロニトリル）、１,１−アゾビス（シクロヘキサン−１−カルボニトリル）、２,２'−アゾビス（２,４,４−トリメチルペンタン）、ジメチル２,２'−アゾビス（２−メチルプロピオネート）、２,２'−アゾビス（２−アミジノプロパン）ジヒドロクロライド、２,２'−アゾビス[２−（５−メチル−２−イミダゾリン−２−イル）プロパン]ジヒドロクロライド、２,２'−アゾビス（２−メチルプロピオンアミジン）二硫酸塩、２,２'−アゾビス（Ｎ,Ｎ'−ジメチレンイソブチルアミジン）、２,２'−アゾビス[Ｎ−（２−カルボキシエチル）−２−メチルプロピオンアミジン]ハイドレート等のアゾ系開始剤などが挙げられる。
【００２２】
また、光重合開始剤としては、４−（２−ヒドロキシエトキシ）フェニル−（２−ヒドロキシ−２−プロピル）ケトン、α−ヒドロキシ−α,α′−ジメチルアセトフェノン、メトキシアセトフェノン、２,２−ジメトキシ−２−フェニルアセトフェノン等のアセトフェノン系開始剤；ベンゾインエチルエーテル、ベンゾインイソプロピルエーテル等のベンゾインエーテル系開始剤；ベンジルジメチルケタール等のケタール系開始剤；ビス（２,６−ジメトキシベンゾイル）−２,４,４−トリメチルペンチルホスフィンオキサイド、ハロゲン化ケトン、アシルホスフェノキシド、アシルホスフェナート等が挙げられる。
【００２３】
本発明においては、上記のうちでも油溶性の熱重合開始剤、なかでもアゾ系開始剤を使用することが好ましい。
【００２４】
更に、本発明重合物は、発明の効果を阻害しない範囲で架橋させることができる。架橋方法としては、１分子中に２以上の不飽和結合を有する多官能モノマーを共重合する方法、バインダー樹脂中に架橋剤と反応性を有するモノマーを共重合し、イソシアネート系架橋剤、エポキシ系架橋剤等の架橋剤を添加する方法などがあるが、多量の多官能モノマーや架橋剤を使用すると樹脂の柔軟性が失われたり、樹脂の粘度が高くなり過ぎるおそれがあるため好ましくない。また、架橋剤と反応性を有する官能基や、架橋剤の反応器が近赤外線吸収染料を褪色させるおそれがあるため多量の使用は好ましくない。
【００２５】
また、本発明重合物の製造に当たり、必要によりモノマー（Ａ）〜（Ｄ）に配合させることのできる重合性成分としては、メチルアクリレート、エチル（メタ）アクリレート（メタ）アクリレート、ｎ−ブチル（メタ）アクリレート（メタ）アクリレート、イソブチル（メタ）アクリレート、ｔ−ブチル（メタ）アクリレート、２−エチルヘキシルアクリレート、シクロヘキシル（メタ）アクリレート、ヘプチル（メタ）アクリレート、オクチル（メタ）アクリレート、イソオクチル（メタ）アクリレート、ノニル（メタ）アクリレート、イソノニル（メタ）アクリレート、デシル（メタ）アクリレート、ドデシル（メタ）アクリレート、アミル（メタ）アクリレート、ｎ−ラウリルアクリレート、ステアリル（メタ）アクリレート等のアルキル（メタ）アクリレート；メトキシエチル（メタ）アクリレート、エトキシエチル（メタ）アクリレート、ブトキシエチル（メタ）アクリレート等のアルコキシ（メタ）アクリレート；ブトキシジエチレンギリコール（メタ）アクリレート、メトキシトリエチレングリコール（メタ）アクリレート等のアルコキシエチレングリコール（メタ）アクリレート；アクリル酸、β−カルボキシエチル（メタ）アクリレート、クロトン酸、イタコン酸、フマル酸、マレイン酸等のカルボキシル基を含有するモノマー；ジメチルアミノエチル（メタ）アクリレート、ジエチルアミノエチル（メタ）アクリレート等のアミノ基を含有するモノマー；（メタ）アクリルアミド、ジメチル（メタ）アクリルアミド等のアミド基を含有するモノマー；２−ヒドロキシエチル（メタ）アクリレート、３−ヒドロキシプロピル（メタ）アクリレート、４−ヒドロキシブチル（メタ）アクリレート等の水酸基を有するモノマー；酢酸ビニル、アクリロニトリル等が挙げられる。このうち、（Ａ）〜（Ｄ）モノマーとの共重合性、相溶性が良好で、近赤外線吸収染料の安定性も良好な、アルキル（メタ）アクリレート、アルコキシ（メタ）アクリレートを使用することが好ましい。
【００２６】
その他のモノマーは、本発明の効果を阻害しない範囲で使用可能であるが、モノマー（Ａ）〜（Ｄ）１００重量部に対し、０〜１０重量部の範囲で使用することが好ましい。なお、上記その他のモノマーのうち、官能基含有モノマーは近赤外線吸収染料の褪色の原因となる場合があり、また、酢酸ビニル、アクリロニトリル等の（Ａ）〜（Ｄ）モノマーとの相溶性の悪いモノマーは湿熱時の白化やハガレの原因となる場合もあるため、５重量部以下、さらには１重量部以下の割合で使用することが好ましい。
【００２７】
かくして得られる本発明重合物のうち、Ｔｇが−１０〜７０℃、好ましくは、２０〜７０℃で、重量平均分子量２０万〜５０万、好ましくは２０万〜４０万のものが本発明のＮＩＲフィルム用バインダー樹脂として利用することができる。
【００２８】
重合物のＴｇが、−１０℃未満では、染料の褪色が十分に押さえられない場合があり、また、７０℃を超える場合は、柔軟性が失われ、クラックを生じる場合があり、ＮＩＲフィルム用バインダー樹脂としては好ましくない。また、重量平均分子量が、２０万未満では、基材との密着性が悪くなったり、作業性が低下することがあり、一方、５０万を超える場合は、粘度が高くなり塗工すじが生じることがあり、共にＮＩＲフィルム用バインダー樹脂としては好ましくない。
【００２９】
なお、Ｔｇを前記範囲内のものとするためには、ホモポリマーのＴｇが比較的高いモノマー（Ｂ）〜（Ｄ）と、ホモポリマーのＴｇが比較的低いモノマー（Ａ）を前記使用量範囲内でＴｇが−１０〜７０℃になるように共重合すればよく、本発明バインダー樹脂は、モノマー（Ａ）であるラウリルメタクリレート及び／または２−エチルヘキシルメタクリレートを共重合することで、バインダー樹脂に柔軟性、基材密着性を付与しながら、染料を安定に保持することができる。また、重量平均分子量を前記範囲のものとするためには、重合温度、開始剤量、モノマー濃度等を制御すればよい。
【００３０】
以上のようにして得られる本発明のＮＩＲフィルム用バインダー樹脂の好ましい構成例の一つを示せば、次の通りである。
【００３１】
下記モノマー（ａ）〜（ｄ）を共重合した、Ｔｇ６９℃程度、Ｍｗ２２万程度の高分子。
（ａ）ラウリルメタクリレート                        １３質量％
（ｂ）メタクリル酸                                    １質量％
（ｃ）メチルメタクリレート                          ７６質量％
（ｄ）ジシクロペンタニルメタクリレート                ５質量％
シクロヘキシルメタクリレート                    ５質量％
【００３２】
かくして得られる本発明のＮＩＲフィルム用バインダー樹脂は、例えば、これを適当な有機溶媒に溶解ないしは懸濁した後、ＮＩＲ吸収剤等と混合し、次いで、支持体フィルムに塗工し、乾燥して有機溶媒を除去することにより、ＮＩＲフィルムを調製することができる。
【００３３】
本発明のバインダー樹脂に混合して使用されるＮＩＲ吸収剤としては、８００〜１２００nmに吸収極大波長を有するＮＩＲ吸収染料が挙げられ、具体的には、フタロシアニン系色素、ジインモニウム系色素、ジチオール金属錯体系色素、ナフタロシアニン系色素、アントラキノン系色素等が挙げられる。中でも、近赤外線吸収性能が高く、可視光領域の透過率の高い、ジインモニウム系染料を使用することが好ましい。ジインモニウム系染料は非常に染料褪色を起こしやすい染料であるが、本発明のバインダー中に分散することで、褪色を抑えることができる。
【００３４】
上記のジインモニウム系染料としては、下記式（Ｉ）で表される、８５０〜１２００ｎｍに吸収極大波長を有する化合物を使用することが好ましい。
【化１】
2008038069.tif 000002
（式中、Ｒは互いに同一もしくは異なって、水素、アルキル基、アリール基、アルコキシ基、ヒドロキシル基、フェニル基もしくはハロゲン化アルキル基を示し、Ｘは陰イオンを示す。ｎは１又は２の数である）
【００３５】
上記式（Ｉ）において、Ｒのアルキル基としては、メチル基、エチル基、ｎ−プロピル基、ｉｓｏ−プロピル基、ｎ−ブチル基、ｉｓｏ−ブチル基、ｓｅｃ−ブチル基、ｔ−ブチル基、ｎ−ペンチル基、ｉｓｏ−ペンチル基、ｎｅｏ−ペンチル基、シクロペンチル基、１,２−ジメチルプロピル基、ｎ−ヘキシル基、シクロヘキシル基、１,３−ジメチルブチル基、１−ｉｓｏ−プロピルプロピル基、１,２−ジメチルブチル基、ｎ−ヘプチル基、１,４−ジメチルペンチル基、２−メチル−１−ｉｓｏ−プロピルプロピル基、１−エチル−３−メチルブチル基、ｎ−オクチル基、２−エチルヘキシル基、３−メチル１−ｉｓｏ−プロピルブチル基、２−メチル−１−ｉｓｏ−プロピル基、１−ｔ−ブチル−２−メチルプロピル基、ｎ−ノニル基、３,５,５−トリメチルヘキシル基等の炭素数１〜２０の直鎖、分岐または環状のアルキル基が挙げられ、
【００３６】
また、基Ｒのアリール基としては、フェニル基、ナフチル基、トリル基、フリル基、ピリジル基等が挙げられ、ハロゲン化アルキル基としては、フッ化アルキル基、塩化アルキル基、臭化アルキル基等が挙げられ、アルコキシ基としては、メトキシ基、エトキシ基、プロポキシ基、ブトキシ基等が挙げられ、アルコキシアルキル基としては、メトキシメチル基、メトキシエチル基、エトキシエチル基、プロポキシエチル基、ブトキシエチル基、３−メトキシプロピル基、３−エトキシプロピル基、メトキシエトキシメチル基、エトキシエトキシエチル基、ジメトキシメチル基、ジエトチキシメチル基、ジメトキシエチル基、ジエトキシエチル基等が挙げられる。
【００３７】
更に、基Ｘの陰イオンとしては、フッ素イオン、塩素イオン、臭素イオン、ヨウ素イオン、過塩素酸イオン、硝酸イオン、ベンゼンスルホン酸イオン、ｐ−トルエンスルホン酸イオン、メチル硫酸イオン、エチル硫酸イオン、プロピル硫酸イオン、テトラフルオロホウ酸イオン、テトラフェニルホウ酸イオン、ヘキサフルオロリン酸イオン、ベンゼンスルフィン酸イオン、酢酸イオン、トリフルオロ酢酸イオン、プロピオン酢酸イオン、安息香酸イオン、シュウ酸イオン、コハク酸イオン、マロン酸イオン、オレイン酸イオン、ステアリン酸イオン、クエン酸イオン、ペンタクロロスズ酸イオン、クロロスルホン酸イオン、フルオロスルホン酸イオン、トリフルオロメタンスルホン酸イオン、ヘキサフルオロヒ酸イオン、ヘキサフルオロアンチモン酸イオン、モリブデン酸イオン、タングステン酸イオン、チタン酸イオン、ジルコン酸イオン等が挙げられ、中でも、トリフルオロメタンスルホン酸イオンなどの、ハロゲン含有陰イオンを使用することが好ましい。
【００３８】
また、支持体フィルムとしても特に制約はないが、ポリエステル系、アクリル系、セルロース系、ポリエチレン系、ポリプロピレン系、ポリオレフィン系、ポリ塩化ビニル系、ポリカーボネート系、フェノール系、ウレタン系等のプラスチックフィルム、またはこれらの任意の２種類以上を貼り合わせたものが挙げられる。好ましくは、耐熱性、柔軟性のバランスが良好なポリエステル系フィルムであり、より好ましくはポリエチレンテレフタレートフィルムである。
【００３９】
なお、ＮＩＲ吸収剤を含むＮＩＲフィルム用バインダー樹脂の、塗工、乾燥後の厚さは、透明度を高く維持するためには、１ないし１００μｍ程度が好ましく、特に、１０ないし５０μｍが好ましい。
【００４０】
本発明のＮＩＲフィルム用バインダー樹脂は、特定のモノマー組成を選択することにより、Ｔｇが比較的低いにもかかわらず、湿熱時においても密着性良好で、剥がれ、発泡が生じないものとしたものである。
【００４１】
そして、このバインダー樹脂は、染料に良好な耐褪色性を与えるので、これを利用することにより、ＮＩＲ吸収剤として働く染料の褪色を防止しながら、特に湿熱時における基材からのハガレや発泡のない、優れた密着性を有するＮＩＲフィルムを調製することが可能である。
【実施例】
【００４２】
以下、製造例および実施例を挙げ、本発明を更に詳しく説明するが、本発明は、これらに何ら制約されるものではない。
【００４３】
実  施  例  １
バインダー樹脂の調製
撹拌機、環流冷却管、温度計及び窒素道入管を備えた反応装置に、ラウリルメタクリレート（ＬＭＡ）１７重量部、メタクリル酸（ＭＡＡ）２重量部、メチルメタクリレート（ＭＭＡ）６１重量部、ジシクロペンタニルメタクリレート（ＤＣＰＭＡ）２０重量部およびトルエン６０重量部を仕込み、フラスコ内に窒素ガスを導入しながらフラスコ内の内容物を７９℃に昇温した。次いで、重合開始剤ジメチル２,２'−アゾビス（２−メチルプロピオネート）を０.６重量部添加し、反応温度を７９〜８５に保ちながら６.５時間反応させ、重量平均分子量２１万のポリマー（バインダー樹脂）を得た。
【００４４】
得られたポリマーの固形分１００重量部に対して、ジインモニウム系染料（ＣＩＲ−１０８５、日本カーリット（株）製）２重量部を添加し、固形分２５％に調製した後、５０μｍＰＥＴフィルム上に乾燥厚が１０μｍになるように塗工し、１００℃で５分乾燥させ、ＮＩＲ吸収フィルムを得た。
【００４５】
実  施  例  ２
実施例１に準じた製造法により、下記表１に示す組成で、ＮＩＲ用バインダー樹脂（以下、「ＮＩＲ用樹脂」ということがある）を調製した。得られた各樹脂について、実施例１と同様にしてＮＩＲ吸収フィルムを作製し、下記方法で透過率、密着性および塗工性を調べた。この結果を表２に示す。なお、表中には、実施例１のものも示した。
【００４６】
ＮＩＲ用樹脂組成：
【表１】
2008038069.tif 000003
【００４７】
評  価  方  法  ：
＜  透過率  ＞
表１の各樹脂を、ＰＥＴフィルム（厚さ５０μｍ）上に、乾燥厚が１０μｍとなるように塗工し、ＮＩＲフィルムを調製した。まず、このＮＩＲフィルムの１１００ｎｍおよび４３０ｎｍの透過率を、紫外可視分光光度計ＵＶｍｉｎｉ―１２４０（島津製作所（株））で測定し、初期透過率とした。
【００４８】
次いで、各ＮＩＲフィルムを、８０℃×９０％ＲＨで３００時間放置した後、再度１１００ｎｍ、４３０ｎｍの透過率を、紫外可視分光光度計ＵＶ  ｍｉｎｉ―１２４０（島津製作所（株））で測定し、湿熱後透過率とした。
【００４９】
＜  密着性  ＞
樹脂の基材フィルムへの密着性を基盤目テープ法により評価した。まず、表１で得られた樹脂を機材フィルム（０３ＰＥＥＷ、帝人フィルム社製）に乾燥厚が２５μｍになるように塗工し、２３℃で２４時間乾燥させた。次いで、樹脂塗膜側に幅１ｍｍの傷を基盤目状（１００マス）に作った後、基材フィルム側をガラス板に両面テープで固定した。更に、基盤目状の傷の付いた塗膜に市販のテープ（Ｓｃｏｔｃｈ  ３Ｍ社製）を密着させ、このテープを９０゜剥離（接着面に対し、垂直方向に引っ張り、剥離させる）で剥がしたときの塗膜の剥がれにより密着性を評価した。評価は、剥離が０〜１５％未満、１５〜３５％未満、３５〜６５％未満および６５％以上の４段階で行った。
【００５０】
結  果  ：
【表２】
2008038069.tif 000004
【産業上の利用可能性】
【００５１】
本発明のＮＩＲフィルム用バインダー樹脂は、柔軟性が良く、湿熱時においても密着性良好で、剥がれ、発泡が生じないものであり、また、ＮＩＲ吸収剤である染料の耐退色性も良好なものである。
【００５２】
従って、本発明のバインダー樹脂を用いて調製されるＮＩＲフィルム等は、ＰＤＰディスプレイを始め、ＮＩＲを遮蔽する目的のフィルムとして利用価値の高いものである。